얻 어 진 폴리아 믹 산 용액 에 N - 메틸 - 2 - 피 롤리 돈 2 , 700 g 을 추가 하 고 , 피리딘 396 g 및 아세트산 무수물 409 g 을 첨가 하 여 110 ℃ 에서 4 시간 동안 탈수 폐환 을 행하 였 다 . 탈수 폐환 반응 후 , 계 내 의 용매 를 새로운 γ - 부티 로 락톤 으로 용매 치환 하 고 , 농축 함 으로써 이미드 화 율 약 95 ％ 의 폴리 이미드 ( A - 6 ) 을 15 중량 ％ 함유 하 는 용액 약 2 , 620 g 을 얻 었 다 .